(57)【要約】【課題】希薄ガソリン直接噴射エンジン用触媒システムを提供する。【解決手段】  担体上に塗布された触媒材料を含み、触媒材料が第１の組成物および第２の組成物を含み、その第１および第２の組成物が層別または帯域別構成で存在し、第１の組成物が、多孔質耐火性金属酸化物材料上に含浸されたパラジウムおよび多孔質耐火性金属酸化物材料上に含浸されたロジウムを含み、第２の組成物が、多孔質耐火性金属酸化物材料上に含浸された白金を含む、希薄ガソリン排気処理用触媒品が提供される。そのような触媒品および付随する組成物の製造方法と使用方法、ならびにそのような触媒品を採用するシステムも記載される。
2019507005.tif 000002
【特許請求の範囲】
【請求項１】
担体上に塗布された触媒材料を含む、内燃エンジンの排気流を処理するための触媒品であって、前記触媒材料が第１の組成物および第２の組成物を含み、前記第１および第２の組成物が層別または帯域別構成で存在し、
前記第１の組成物が、多孔質耐火性金属酸化物材料上に含浸されたパラジウムおよび多孔質耐火性金属酸化物材料上に含浸されたロジウムを含み、
前記第２の組成物が、多孔質耐火性金属酸化物材料上に含浸された白金を含む
触媒品。
【請求項２】
前記触媒材料は、前記第１の組成物が前記担体上に第１の層として配置され、前記第２の組成物が第２の層として前記第１の組成物の少なくとも一部分を覆うように、層別形態を取る、請求項１に記載の触媒品。
【請求項３】
前記触媒材料は、前記第２の組成物が前記担体上に第１の層として配置され、前記第１の組成物が第２の層として前記第１の組成物の少なくとも一部分を覆うように、層別形態を取る、請求項１に記載の触媒品。
【請求項４】
前記触媒材料は、前記第１および第２の両方の組成物が前記担体上に配置されるように、帯域別形態を取り、前記第１の組成物が、前記第２の組成物が配置される領域の上流にある前記担体の領域に配置される、請求項１に記載の触媒品。
【請求項５】
前記触媒材料は、前記第１および第２の両方の組成物が前記担体上に配置されるように、帯域別形態を取り、前記第２の組成物が、前記第１の組成物が配置される領域の上流にある前記担体の領域に配置される、請求項１に記載の触媒品。
【請求項６】
前記第１の組成物におけるパラジウム含浸金属酸化物材料およびロジウム含浸金属酸化物材料が密接に混合されている、請求項１に記載の触媒品。
【請求項７】
前記第１の組成物におけるパラジウム含浸金属酸化物材料およびロジウム含浸金属酸化物材料が約１：５から約５：１の質量比で存在する、請求項１に記載の触媒品。
【請求項８】
前記第１の組成物においてパラジウムが含浸されている前記多孔質耐火性金属酸化物の少なくとも一部分が、アルミナ、アルミナ−ジルコニア、アルミナ−セリア−ジルコニア、ランタナ−アルミナ、ランタナ−ジルコニア−アルミナ、バリア−アルミナ、バリア−ランタナ−アルミナ、バリア−ランタナ−ネオジミア−アルミナ、およびアルミナ−セリアから成る群から選択される、請求項１に記載の触媒品。
【請求項９】
前記第１の組成物においてパラジウムが含浸されている前記多孔質耐火性金属酸化物の少なくとも一部分がアルミナである、請求項１に記載の触媒品。
【請求項１０】
前記第１の組成物においてパラジウムが含浸されている前記多孔質耐火性金属酸化物の少なくとも一部分が酸素吸蔵成分である、請求項１に記載の触媒品。
【請求項１１】
前記酸素吸蔵成分が、セリア、ランタナ、プラセオジミア、ネオジミア、ニオビア、ユーロピア、サマリア、イッテルビア、イットリア、ジルコニア、ならびにそれらの組み合わせおよび複合物から成る群から選択される、請求項１０に記載の触媒品。
【請求項１２】
前記酸素吸蔵成分がセリア−ジルコニア複合物である、請求項１０に記載の触媒品。
【請求項１３】
前記セリア−ジルコニア複合物が、セリア−ジルコニア、セリア−ジルコニア−ランタナ、およびそれらの組み合わせから成る群から選択される、請求項１２に記載の触媒品。
【請求項１４】
前記第１の組成物においてパラジウムが含浸されている前記多孔質耐火性金属酸化物がアルミナと酸素吸蔵成分とを含む、請求項１に記載の触媒品。
【請求項１５】
前記第１の組成物におけるパラジウムの一部分がアルミナ上に含浸され、前記第１の組成物におけるパラジウムの一部分が酸素吸蔵成分上に含浸され、前記第１の組成物におけるロジウムがアルミナ上に含浸されている、請求項１に記載の触媒品。
【請求項１６】
前記第１の組成物におけるパラジウムの総質量の約２５％から約７５％が酸素吸蔵成分上に含浸されている、請求項１４に記載の触媒品。
【請求項１７】
前記第２の組成物が、その中の前記多孔質耐火性金属酸化物材料上に含浸されたパラジウムをさらに含む、請求項１に記載の触媒品。
【請求項１８】
前記第２の組成物における白金対パラジウムの質量比が約２：１から約１００：１である、請求項１７に記載の触媒品。
【請求項１９】
前記第２の組成物における白金対パラジウムの質量比が約８：１から約１２：１である、請求項１７に記載の触媒品。
【請求項２０】
前記第２の組成物が実質的にセリアを含まない、請求項１に記載の触媒品。
【請求項２１】
前記担体がモノリシック担体である、請求項１から２０のいずれかの一項に記載の触媒品。
【請求項２２】
理論的エンジン条件下で前記触媒材料が一酸化炭素、酸化窒素、および炭化水素を同時に変換するのに有効である、請求項１から２０のいずれかの一項に記載の触媒品。
【請求項２３】
希薄エンジン条件下で前記触媒材料が約２００℃から約２５０℃の温度で炭化水素を酸化させるのに有効である、請求項１から２０のいずれかの一項に記載の触媒品。
【請求項２４】
排気流を生じる内燃エンジンの下流に位置する、請求項１から２０のいずれかの一項に記載の触媒品を含む排気ガス処理システム。
【請求項２５】
前記エンジンが希薄燃焼エンジンを含む、請求項２４に記載の排気ガス処理システム。
【請求項２６】
一体型希薄ＮＯｘトラップ三元変換（ＬＮＴ−ＴＷＣ）触媒、選択触媒還元（ＳＣＲ）触媒、希薄ＮＯｘトラップ（ＬＮＴ）、アンモニア酸化（ＡＭＯｘ）触媒、アンモニア生成触媒、およびフィルター上選択触媒還元触媒（ＳＣＲｏＦ）から成る群から選択される１種または複数の成分をさらに含む、請求項２４に記載の排気ガス処理システム。
【請求項２７】
触媒品の下流にあるＳＣＲ触媒をさらに含む、請求項２４に記載の排気ガス処理システム。
【請求項２８】
前記触媒品の下流にあるＬＮＴをさらに含む、請求項２４に記載の排気ガス処理システム。
【請求項２９】
前記触媒品の下流にあるＡＭＯｘをさらに含む、請求項２４に記載の排気ガス処理システム。
【請求項３０】
炭化水素、一酸化炭素、および酸化窒素を含む排気ガス流を処理するための方法であって、
前記排気ガス流を請求項１から２０のいずれかの一項に記載の触媒品と接触させる工程を含み、
希薄エンジン条件下で、前記触媒材料が約２５０℃以下の温度で炭化水素を酸化させるのに有効であり、
理論的エンジン条件下で、前記触媒材料が一酸化炭素、酸化窒素、および炭化水素を同時に変換するのに有効である
方法。
【請求項３１】
三金属触媒品を製造するための方法であって、
第１の多孔質耐火性金属酸化物材料上にパラジウムを含浸させる工程と、
第２の多孔質耐火性金属酸化物材料上にロジウムを含浸させる工程と、
前記第１および第２の含浸多孔質耐火性酸化物材料を組み合わせて、第１の組成物を生成する工程と、
第３の多孔質耐火性金属酸化物材料上に白金を含浸させて、第２の組成物を生成する工程と、
前記第１および第２の組成物が層別または帯域別構成で存在するように、前記第１および第２の組成物を担体上に塗布する工程と
を含む方法。
【請求項３２】
前記第１、第２、および第３の耐火性金属酸化物材料がアルミナを含む、請求項３１に記載の方法。
【請求項３３】
前記パラジウムを含浸させる工程が、パラジウムの少なくとも一部分をアルミナ上に含浸させる工程と、パラジウムの少なくとも一部分を酸素吸蔵成分上に含浸させる工程とを含む、請求項３１に記載の方法。
【請求項３４】
パラジウムを前記第３の多孔質耐火性材料上に含浸させる工程をさらに含む、請求項３１に記載の方法。
【請求項３５】
前記第３の耐火性金属酸化物が実質的にセリアを含まない、請求項３１に記載の方法。
【発明の詳細な説明】
【技術分野】
【０００１】
本発明は、ガソリン排気浄化触媒組成物、当該組成物で被覆された触媒品、当該触媒品を含む排出ガス処理システム、およびそれらの使用方法に関する。
【背景技術】
【０００２】
米国ＬＥＶ  ＩＩＩおよびＥＵＲＯ  ７などの軽量ガソリン車に関する厳しい排出ガス規制により、高度な三元変換（ＴＷＣ）触媒システムが求められる。例えば、２０２５年までには、極超低排出ガス車（ＳＵＬＥＶ）が北米における大半の市場占有率を獲得し、全車両の平均として１５年および１５０キロマイルの保証の下で、非メタン炭化水素（ＮＭＨＣ）とＮＯｘとを合わせた排出量が３０ｍｇ／マイル未満であることが要求される。
【０００３】
ＮＯｘは、とりわけ一酸化窒素（ＮＯ）および二酸化窒素（ＮＯ２）を含む酸化窒素の様々な化学種を表記するのに用いられる用語である。二酸化炭素（ＣＯ２）の削減は同様に大きな関心事である。２０２５年までには、全車両のＣＯ２排出量の目標最大値が、２００６年における目標最大値と比較して５０％以上削減される（北米では２４９ｇ／ｋｍから１０７ｇ／ｋｍに削減される）。
【０００４】
希薄燃焼ガソリンエンジンは、燃料経済性を向上させ、ＣＯ２排出量を削減することができるため、この点において望ましい。希薄燃焼ガソリンエンジンは、理論的条件の範囲外で動作する。理論的条件につながる空気対燃料の正確な比率は、燃料における炭素と水素との相対的比率により変化する。１４．６５：１の空気対燃料（Ａ／Ｆ）比（空気の質量と燃料の質量との比）は、ＣＨ１．８８の平均式を有するガソリンなどの炭化水素燃料の燃焼に対応する理論比である。したがって、符号λは、所定の燃料について特定のＡ／Ｆ比を理論的Ａ／Ｆ比で除した結果を表すのに使用されるため、λ＝１は、理論的混合気であり、λ＞１は、希薄燃料混合気であり、λ＜１は、濃厚燃料混合気である。
【０００５】
希薄燃焼エンジンにおいて、エンジンに供給される燃焼混合気における空気対燃料の比は、理論比を大きく上回って維持される。そのように、希薄システムの空気／燃料比は、非平衡的（すなわち非理論的）であり、例示的な空気対燃料質量比としては約３０：１、またはさらにはそれを大きく上回る（例えば４０：１）。生じる排気ガスは、「希薄」であり、すなわち、酸素含有量が比較的高い。しかし、濃酸素排気は、従来のＴＷＣ触媒が、過剰の酸素のために当該エンジンからのＮＯｘ排出量の削減に有効でないことから、ＮＯｘ削減を困難にする。この問題を克服する試みには、希薄ＮＯｘトラップ（ＬＮＴ）とＴＷＣ触媒との併用が含まれていた。当該システムにおいて、ＴＷＣ触媒は、炭化水素（ＨＣ）、一酸化炭素（ＣＯ）およびＮＯｘを理論的動作時にＣＯ２、水（Ｈ２Ｏ）および窒素（Ｎ２）に変換することができ、ＬＮＴは、希薄条件時にＮＯｘを吸蔵し、濃厚動作時に、吸蔵したＮＯｘをＮ２に変換する。典型的には、ＬＮＴから漏出したＮＯｘを変換するためのＳＣＲも採用される。
【０００６】
しかし、スペースに限界があるため、個別のＴＷＣを個別のＬＮＴとともに使用することは理想的でない。したがって、個別のＴＷＣ触媒を個別のＬＮＴとともに使用する場合に生じるスペース上の問題を緩和しながら、標準的なＴＷＣの活性とＬＮＴの機能性とのバランスを確保する技術が必要である。さらに、希薄条件下で動作するＴＷＣ触媒は、一般にＨＣの酸化を行うことができるが、着火温度は一般に３００℃を超える。希薄行程時のエンジン外温度は、理論的動作時よりはるかに低くなり得るため、炭化水素（ＨＣ）の変換に難題が生じる。ＴＷＣ触媒は、低温（例えば２５０℃未満）では炭化水素を効率的に変換しない。現行の政府の排出ガス規制に対応するためには、低温の希薄条件下での炭化水素（ＨＣ）の変換と理論的条件下での炭化水素ならびにＣＯおよびＮＯｘの変換との両方を扱う技術が必要である。
【発明の概要】
【発明が解決しようとする課題】
【０００７】
本開示は、１種または複数の白金族金属（ＰＧＭ）を含む三元変換（ＴＷＣ）触媒組成物を提供する。これらの触媒組成物は、１種または複数のＰＧＭを含む少なくとも１つのウォッシュコート層を、触媒品がその上に備えるように、例えば２種以上の組成物を含む該触媒品の形態で提供され得る。
【課題を解決するための手段】
【０００８】
本発明の一態様において、内燃エンジンの排気流を処理するための触媒品であって、担体上に塗布された触媒材料を含み、触媒材料が第１の組成物および第２の組成物を含み、その第１および第２の組成物が層別または帯域別構成で存在し、第１の組成物が、多孔質耐火性金属酸化物材料上に含浸されたパラジウムおよび多孔質耐火性金属酸化物材料上に含浸されたロジウムを含み、第２の組成物が、多孔質耐火性金属酸化物材料上に含浸された白金を含む触媒品が提供される。
【０００９】
第１および第２の組成物の相互の関係は変動し得る。これらの組成物は、一部の実施形態において、層別形態であってもよい。例えば、一部の実施形態において、触媒材料は、第１の組成物が担体上に第１の層として配置され、第２の組成物が第２の層として第１の組成物の少なくとも一部分を覆う層別形態である。他の実施形態において、触媒材料は、第２の組成物が担体上に第１の層として配置され、第１の組成物が第２の層として第２の組成物の少なくとも一部分を覆う層別形態である。触媒材料は帯域別形態であってもよい。例えば、ある特定の実施形態において、第１および第２の両方の組成物が担体上に配置され、第１の組成物は第２の組成物が配置される領域の上流にある担体の領域に配置される。他の実施形態において、第１および第２の両方の組成物が担体上に配置され、第２の組成物は第１の組成物が配置される領域の上流にある担体の領域に配置される。
【００１０】
第１の組成物において、パラジウム含浸金属酸化物材料およびロジウム含浸金属酸化物材料は、一部の実施形態において、密接に混合されてもよい。第１の組成物におけるパラジウム含浸金属酸化物材料およびロジウム含浸金属酸化物材料は質量比が変動して混合されてもよく、一部の実施形態においては約１：５から約５：１の質量比で存在する。ある特定の実施形態において、第１の組成物においてパラジウムが含浸される多孔質耐火性金属酸化物の少なくとも一部分が、アルミナ、アルミナ−ジルコニア、アルミナ−セリア−ジルコニア、ランタナ−アルミナ、ランタナ−ジルコニア−アルミナ、バリア−アルミナ、バリア−ランタナ−アルミナ、バリア−ランタナ−ネオジミア−アルミナ、およびアルミナ−セリアから成る群から選択される。例えば、一部の特定の実施形態において、第１の組成物においてパラジウムが含浸される多孔質耐火性金属酸化物の少なくとも一部分がアルミナである。
【００１１】
一部の実施形態において、第１の組成物においてパラジウムが含浸される多孔質耐火性金属酸化物の少なくとも一部分が酸素吸蔵成分である。そのような目的に適する例示的な酸素吸蔵成分の例として、セリア、ランタナ、プラセオジミア、ネオジミア、ニオビア、ユーロピア、サマリア、イッテルビア、イットリア、ジルコニア、ならびにそれらの組み合わせおよび複合物から成る群から選択される酸素吸蔵成分が挙げられるがこれらに限定されない。一実施形態において、酸素吸蔵成分は、セリア−ジルコニア、セリア−ジルコニア−ランタナ、およびそれらの組み合わせから成る群から選択される複合物などのセリア−ジルコニア複合物である。
【００１２】
特定の一実施形態において、第１の組成物においてパラジウムが含浸される多孔質耐火性金属酸化物はアルミナと酸素吸蔵成分とを含む。一部の実施形態において、第１の組成物におけるパラジウムの一部分がアルミナ上に含浸され、第１の組成物におけるパラジウムの一部分が酸素吸蔵成分上に含浸され、第１の組成物におけるロジウムがアルミナ上に含浸される。第１の組成物におけるパラジウムが２種類以上の多孔質耐火性金属酸化物上に含浸される場合、２種類以上の多孔質耐火性金属酸化物に対するパラジウムの比は変動し得る。例えば、一実施形態において、第１の組成物におけるパラジウムの総質量の約２５％から約７５％が酸素吸蔵成分上に含浸される。
【００１３】
第２の組成物に関して、第２の組成物は、ある特定の実施形態において、その中の多孔質耐火性金属酸化物材料上に含浸されたパラジウムをさらに含んでもよい。第２の組成物における白金対パラジウムの質量比は変動し得る。例えば、様々な実施形態において、第２の組成物における白金対パラジウムの質量比は、例えば約２：１から約１００：１、または約８：１から約１２：１であってもよい。様々な実施形態において、第２の組成物は実質的にセリアを含まなくてもよい。
【００１４】
本明細書において一般に開示される組成物を、様々な種類の担体上に塗布することができる。一部の実施形態において、担体はモノリシック担体であってもよい。開示される触媒品は、一部の実施形態において、一酸化炭素、酸化窒素、および炭化水素を同時に変換するのに有効な触媒材料を含み得る。一部の実施形態において、希薄エンジン条件下で、触媒材料は約２００℃から約２５０℃の温度で炭化水素を酸化させるのに有効である。
【００１５】
別の一態様において、本開示は、本明細書に記載の触媒品を含む、排気流を生じるエンジンの下流に位置する排気ガス処理システムを提供する。一部の実施形態において、当該排気ガス処理システムは、三元変換（ＴＷＣ）触媒、一体型希薄ＮＯｘトラップ三元変換（ＬＮＴ−ＴＷＣ）触媒、選択触媒還元（ＳＣＲ）触媒、希薄ＮＯｘトラップ（ＬＮＴ）、アンモニア酸化（ＡＭＯｘ）触媒、およびフィルター上ＳＣＲ触媒（ＳＣＲｏＦ）から成る群から選択される成分を含むがこれらに限定されない１種または複数の付加的成分をさらに含む。一部の実施形態において、排気ガス処理システムは触媒品の下流にあるＳＣＲ触媒を含み、また一部の実施形態において、排気ガス処理システムは触媒品の下流にあるＬＮＴを含む。一部の実施形態において、排気ガス処理システムは触媒品の下流にあるＡＭＯｘを含んでもよい。
【００１６】
さらなる一態様において、本開示は、炭化水素、一酸化炭素、および酸化窒素を含む排気ガス流を処理するための方法であって、排気ガス流を本明細書に記載の触媒品と接触させる工程を含み、希薄エンジン条件下で触媒材料が約２００℃から約２５０℃の温度で炭化水素を酸化させるのに有効であり、理論的エンジン条件下で触媒材料が一酸化炭素、酸化窒素、および炭化水素を同時に変換するのに有効である方法を提供する。
【００１７】
なおさらなる一態様において、本開示は、三金属触媒品を製造するための方法であって、第１の多孔質耐火性金属酸化物材料上にパラジウムを含浸させる工程と、第２の多孔質耐火性金属酸化物材料上にロジウムを含浸させる工程と、第１および第２の含浸多孔質耐火性酸化物材料を組み合わせて第１の組成物を生成する工程と、第３の多孔質耐火性金属酸化物材料上に白金を含浸させて第２の組成物を生成する工程と、第１および第２の組成物が層別または帯域別構成で存在するように第１および第２の組成物を担体上に塗布する工程とを含む方法を提供する。一部のそのような実施形態において、第１、第２、および第３の耐火性金属酸化物材料はアルミナを含む。
【００１８】
一部のそのような実施形態において、パラジウムを含浸させる工程は、パラジウムの少なくとも一部分をアルミナ上に含浸させる工程と、パラジウムの少なくとも一部分を酸素吸蔵成分上に含浸させる工程とを含む。一部の実施形態において、該方法は、パラジウムを第３の多孔質耐火性材料上に含浸させる工程をさらに含む。この第３の多孔質耐火性材料は、ある特定の実施形態において、実質的にセリアを含まない。
【００１９】
本発明は以下の実施形態を含むがこれらに限定されない。
【００２０】
実施形態１：担体上に塗布された触媒材料を含む、内燃エンジンの排気流を処理するための触媒品であって、触媒材料が第１の組成物および第２の組成物を含み、第１および第２の組成物が層別または帯域別構成で存在し、第１の組成物が、多孔質耐火性金属酸化物材料上に含浸されたパラジウムおよび多孔質耐火性金属酸化物材料上に含浸されたロジウムを含み、第２の組成物が、多孔質耐火性金属酸化物材料上に含浸された白金を含む触媒品。
【００２１】
実施形態２：触媒材料は、第１の組成物が担体上に第１の層として配置され、第２の組成物が第２の層として第１の組成物の少なくとも一部分を覆うように、層別形態を取る、先述または後述いずれかの実施形態の触媒品。
【００２２】
実施形態３：触媒材料は、第２の組成物が担体上に第１の層として配置され、第１の組成物が第２の層として第２の組成物の少なくとも一部分を覆うように、層別形態を取る、先述または後述いずれかの実施形態の触媒品。
【００２３】
実施形態４：触媒材料は、第１および第２の両方の組成物が担体上に配置されるように、帯域別形態を取り、第１の組成物が、第２の組成物が配置される領域の上流にある担体の領域に配置される、先述または後述いずれかの実施形態の触媒品。
【００２４】
実施形態５：触媒材料は、第１および第２の両方の組成物が担体上に配置されるように、帯域別形態を取り、第２の組成物が、第１の組成物が配置される領域の上流にある担体の領域に配置される、先述または後述いずれかの実施形態の触媒品。
【００２５】
実施形態６：第１の組成物においてパラジウム含浸金属酸化物材料およびロジウム含浸金属酸化物材料が密接に混合される、先述または後述いずれかの実施形態の触媒品。
【００２６】
実施形態７：第１の組成物においてパラジウム含浸金属酸化物材料およびロジウム含浸金属酸化物材料が約１：５から約５：１の質量比で存在する、先述または後述いずれかの実施形態の触媒品。
【００２７】
実施形態８：第１の組成物においてパラジウムが含浸される多孔質耐火性金属酸化物の少なくとも一部分が、アルミナ、アルミナ−ジルコニア、アルミナ−セリア−ジルコニア、ランタナ−アルミナ、ランタナ−ジルコニア−アルミナ、バリア−アルミナ、バリア−ランタナ−アルミナ、バリア−ランタナ−ネオジミア−アルミナ、およびアルミナ−セリアから成る群から選択される、先述または後述いずれかの実施形態の触媒品。
【００２８】
実施形態９：第１の組成物においてパラジウムが含浸される多孔質耐火性金属酸化物の少なくとも一部分がアルミナである、先述または後述いずれかの実施形態の触媒品。
【００２９】
実施形態１０：第１の組成物においてパラジウムが含浸される多孔質耐火性金属酸化物の少なくとも一部分が酸素吸蔵成分である、先述または後述いずれかの実施形態の触媒品。
【００３０】
実施形態１１：酸素吸蔵成分が、セリア、ランタナ、プラセオジミア、ネオジミア、ニオビア、ユーロピア、サマリア、イッテルビア、イットリア、ジルコニア、ならびにそれらの組み合わせおよび複合物から成る群から選択される、先述または後述いずれかの実施形態の触媒品。
【００３１】
実施形態１２：酸素吸蔵成分がセリア−ジルコニア複合物である、先述または後述いずれかの実施形態の触媒品。
【００３２】
実施形態１３：セリア−ジルコニア複合物が、セリア−ジルコニア、セリア−ジルコニア−ランタナ、およびそれらの組み合わせから成る群から選択される、先述または後述いずれかの実施形態の触媒品。
【００３３】
実施形態１４：第１の組成物においてパラジウムが含浸される多孔質耐火性金属酸化物がアルミナと酸素吸蔵成分とを含む、先述または後述いずれかの実施形態の触媒品。
【００３４】
実施形態１５：第１の組成物におけるパラジウムの一部分がアルミナ上に含浸され、第１の組成物におけるパラジウムの一部分が酸素吸蔵成分上に含浸され、第１の組成物におけるロジウムがアルミナ上に含浸される、先述または後述いずれかの実施形態の触媒品。
【００３５】
実施形態１６：第１の組成物におけるパラジウムの総質量の約２５％から約７５％が酸素吸蔵成分上に含浸される、先述または後述いずれかの実施形態の触媒品。
【００３６】
実施形態１７：第２の組成物が、その中の多孔質耐火性金属酸化物材料上に含浸されたパラジウムをさらに含む、先述または後述いずれかの実施形態の触媒品。
【００３７】
実施形態１８：第２の組成物における白金対パラジウムの質量比が約２：１から約１００：１である、先述または後述いずれかの実施形態の触媒品。
【００３８】
実施形態１９：第２の組成物における白金対パラジウムの質量比が約８：１から約１２：１である、先述または後述いずれかの実施形態の触媒品。
【００３９】
実施形態２０：第２の組成物が実質的にセリアを含まない、先述または後述いずれかの実施形態の触媒品。
【００４０】
実施形態２１：担体がモノリシック担体である、先述または後述いずれかの実施形態の触媒品。
【００４１】
実施形態２２：理論的エンジン条件下で触媒材料が一酸化炭素、酸化窒素、および炭化水素を同時に変換するのに有効である、先述または後述いずれかの実施形態の触媒品。
【００４２】
実施形態２３：希薄エンジン条件下で触媒材料が約２００℃から約２５０℃の温度で炭化水素を酸化させるのに有効である、先述または後述いずれかの実施形態の触媒品。
【００４３】
実施形態２４：排気流を生じる内燃エンジンの下流に位置する、先述または後述いずれかの実施形態の触媒品を含む排気ガス処理システム。
【００４４】
実施形態２５：エンジンが希薄燃焼エンジンを含む、先述または後述いずれかの実施形態の排気ガス処理システム。
【００４５】
実施形態２６：一体型希薄ＮＯｘトラップ三元変換（ＬＮＴ−ＴＷＣ）触媒、選択触媒還元（ＳＣＲ）触媒、希薄ＮＯｘトラップ（ＬＮＴ）、アンモニア酸化（ＡＭＯｘ）触媒、アンモニア生成触媒、およびフィルター上選択触媒還元触媒（ＳＣＲｏＦ）から成る群から選択される１種または複数の成分をさらに含む、先述または後述いずれかの実施形態の排気ガス処理システム。
【００４６】
実施形態２７：触媒品の下流にあるＳＣＲ触媒をさらに含む、先述または後述いずれかの実施形態の排気ガス処理システム。
【００４７】
実施形態２８：触媒品の下流にあるＬＮＴをさらに含む、先述または後述いずれかの実施形態の排気ガス処理システム。
【００４８】
実施形態２９：触媒品の下流にあるＡＭＯｘをさらに含む、先述または後述いずれかの実施形態の排気ガス処理システム。
【００４９】
実施形態３０：炭化水素、一酸化炭素、および酸化窒素を含む排気ガス流を処理するための方法であって、排気ガス流を先述または後述いずれかの実施形態の触媒品と接触させる工程を含み、希薄エンジン条件下で触媒材料が約２５０℃以下の温度で炭化水素を酸化させるのに有効であり、理論的エンジン条件下で触媒材料が一酸化炭素、酸化窒素、および炭化水素を同時に変換するのに有効である方法。
【００５０】
実施形態３１：三金属触媒品を製造するための方法であって、第１の多孔質耐火性金属酸化物材料上にパラジウムを含浸させる工程と、第２の多孔質耐火性金属酸化物材料上にロジウムを含浸させる工程と、第１および第２の含浸多孔質耐火性酸化物材料を組み合わせて第１の組成物を生成する工程と、第３の多孔質耐火性金属酸化物材料上に白金を含浸させて第２の組成物を生成する工程と、第１および第２の組成物が層別または帯域別構成で存在するように第１および第２の組成物を担体上に塗布する工程とを含む方法。
【００５１】
実施形態３２：第１、第２、および第３の耐火性金属酸化物材料がアルミナを含む、先述または後述いずれかの実施形態の方法。
【００５２】
実施形態３３：パラジウムを含浸させる工程が、パラジウムの少なくとも一部分をアルミナ上に含浸させる工程と、パラジウムの少なくとも一部分を酸素吸蔵成分上に含浸させる工程とを含む、先述または後述いずれかの実施形態の方法。
【００５３】
実施形態３４：パラジウムを第３の多孔質耐火性材料上に含浸させる工程をさらに含む、先述または後述いずれかの実施形態の方法。
【００５４】
実施形態３５：第３の耐火性金属酸化物が実質的にセリアを含まない、先述または後述いずれかの実施形態の方法。
【００５５】
本開示におけるこれらおよび他の特徴、態様、および優位性は、以下の詳細な説明を、以下に簡単に記載される添付図面と併せて読むことから明らかとなる。本発明は、上記の２、３、４またはより多い実施形態の任意の組み合わせ、ならびに本開示に記載の２、３、４またはより多い任意の特徴もしくは要素の組み合わせを含み、そのような特徴または要素が本明細書に記載の特定の実施形態において明示的に組み合わされているか否かを問わない。本開示は、開示される発明の任意の区別可能な特徴または要素を、その様々な態様および実施形態のいずれにおいても、文脈が明らかに別段の意味を示す場合を除き、組み合わせ可能であることを意図していると見なすように、全体論的に読まれることを意図している。本発明における他の態様および優位性は以下の記述から明らかとなる。
【００５６】
本発明の実施形態に関する理解を提供するため、添付図面を参照するが、これらは必ずしも等尺で描かれておらず、またこれらの図面において参照番号は本発明の例示的実施形態の成分を指す。これらの図面は単に模範例であり、本発明を限定するものと解釈してはならない。
【図面の簡単な説明】
【００５７】
【図１Ａ】本発明に記載の三元変換（ＴＷＣ）ウォッシュコート組成物を含み得るハニカム型担体キャリヤーの透視図である。
【図１Ｂ】図１を基に拡大され、図１の担体キャリヤーの端部前面と平行な面に沿って取得され、図１に記載の複数のガス流通路の拡大図を示す部分断面図である。
【図２】ある独創的な比較用の触媒組成物についての炭化水素（ＨＣ）変換効率を示すグラフである。
【図３】ある独創的な比較用の触媒組成物についての新欧州ドライビングサイクル（ＮＥＤＣ）試験における一酸化炭素（ＣＯ）、ＮＯｘおよびＨＣの変換効率を示す棒グラフである。
【図４】本発明のＴＷＣ触媒を利用する排出ガス処理システムの一実施形態を示す概略図である。
【発明を実施するための形態】
【００５８】
ここで、以下では本発明をより詳しく記載する。ただし、本発明は多種多様な形態で具現化することができ、また本明細書に記載の実施形態に限定されると解釈されるべきではなく、むしろこれらの実施形態は、本開示が綿密かつ完全なものとなるよう、また本発明の範囲を当業者へ十分に伝えることができるよう、記載される。本明細書および請求項で使用する単数形「ａ」、「ａｎ」および「ｔｈｅ」は、文脈が明らかに別段の意味を示す場合を除き、複数形を含む。
【００５９】
本発明は、排気ガス浄化触媒およびその使用方法に関する。より詳細には、本発明は、三元変換（ＴＷＣ）機能を提供する、具体的には排気ガス流、特に希薄燃焼ガソリンエンジンから生じる排気ガス流の処理に使用され得る排気ガス浄化触媒に関する。そのように、好適な実施形態において、本明細書で開示される触媒は炭化水素を希薄条件において、好ましくは低温で、効率的に酸化させることができる。そのような触媒は一般に、多孔質支持材料に含浸された少なくとも３種類の白金族金属（ＰＧＭ）を含む。本明細書で使用されるとき、「含浸された」または「含浸」は、支持材料の多孔質構造中への触媒材料の浸透を指す。ＴＷＣ組成物（複数可）は、初期湿式含浸技法を用いて製造することができ、これを以下により詳しく記載するウォッシュコート技法を用いて触媒担体上に被覆することができる。
【００６０】
触媒組成物
本開示に記載の好適な実施形態において、少なくとも２種類の触媒組成物が提供される。典型的には、両種の組成物は、多孔質耐火性酸化物支持体上に含浸された少なくとも１つのＰＧＭ成分を含み、ＰＧＭ成分と多孔質耐火性酸化物支持体は２種以上の組成物において同一または異なっていてもよい。注意点として、本出願全体を通じて様々な部分において、これら２種類の触媒組成物を「第１の組成物」および「第２の組成物」という。ただし、これは制限することを意図するわけではなく、また特定の組成物を「第１の」または「第２の」と指定することは随意であり、例えば組成物相互の位置関係を示すわけではない。
【００６１】
本明細書で使用されるとき、「白金族金属」または「ＰＧＭ」は、白金（Ｐｔ）、パラジウム（Ｐｄ）、ルテニウム（Ｒｕ）、ロジウム（Ｒｈ）、オスミウム（Ｏｓ）、イリジウム（Ｉｒ）を含む白金族金属またはそれらの酸化物、およびそれらの混合物を指す。ＰＧＭ成分（例えば、Ｐｔ、Ｐｄ、Ｒｈまたはそれらの組み合わせ）の濃度は変動し得るが、典型的には、多孔質耐火性酸化物支持材料の質量に対して約０．１質量％から約１０質量％の範囲となる（例えば耐火性酸化物支持体に対して約１質量％から約６質量％）。
【００６２】
本明細書で使用されるとき、「多孔質耐火性酸化物」という用語は、ディーゼルエンジンの排気に伴う温度などの高温で化学的および物理的安定性を示す多孔質金属含有酸化物材料を指す。例示的な耐火性酸化物の例として、アルミナ、シリカ、ジルコニア、チタニア、セリア、およびそれらの物理的混合物または化学的組み合わせが挙げられ、これに原子ドープされた組み合わせおよび高表面積化合物または活性アルミナなどの活性化合物が含まれる。金属酸化物の例示的な組み合わせの例として、アルミナ−ジルコニア、アルミナ−セリア−ジルコニア、ランタナ−アルミナ、ランタナ−ジルコニア−アルミナ、バリア−アルミナ、バリア−ランタナ−アルミナ、バリア−ランタナ−ネオジミア−アルミナ、およびアルミナ−セリアが挙げられる。例示的なアルミナの例として、大孔径ベーマイト、ガンマ−アルミナ、およびデルタ／シータアルミナが挙げられる。有用な商用アルミナの例として、高かさ密度ガンマ−アルミナ、低かさ密度または中かさ密度の大孔径ガンマ−アルミナ、ならびに低かさ密度、大孔径のベーマイトおよびガンマ−アルミナなどの活性アルミナが挙げられる。
【００６３】
アルミナ支持材料などの高表面積耐火性酸化物支持体は、「ガンマアルミナ」または「活性アルミナ」とも呼ばれ、典型的には、６０ｍ２／ｇを超える、大抵は最大約２００ｍ２／ｇ以上のＢＥＴ表面積を示す。そのような活性アルミナは通常、アルミナのガンマ相およびデルタ相との混合物であるが、アルミナのイータ相、カッパ相およびシータ相をかなりの量含有してもよい。「ＢＥＴ表面積」はその通常の意味で、Ｎ２吸着によって表面積を判断するためのブルナウアー−エメット−テラー法を指す。望ましくは、活性アルミナの比表面積は６０から３５０ｍ２／ｇ、典型的には９０から２５０ｍ２／ｇである。
【００６４】
一部の実施形態において、多孔質耐火性金属酸化物は酸素吸蔵成分（ＯＳＣ）を含む。「ＯＳＣ」は酸素吸蔵成分を指し、これは多価酸化状態を有する実体であり、酸化条件下で酸素（Ｏ２）または酸化窒素（ＮＯ２）などの酸化剤と活性反応し得る、あるいは還元条件下で一酸化炭素（ＣＯ）、炭化水素（ＨＣ）、または水素（Ｈ２）などの還元剤と反応する。特定の例示的なＯＳＣは希土類金属酸化物であり、これは元素周期表において定義されるスカンジウム、イットリウム、およびランタン系列の１種または複数の酸化物を指す。適切な酸素吸蔵成分の例として、セリアおよびプラセオジミアならびにそれらの組み合わせが挙げられる。ウォッシュコート層へのＯＳＣの送達は、例えば混合酸化物の使用によって達成され得る。例えば、セリアは、セリウムおよびジルコニウムの混合酸化物、ならびに／またはセリウム、ジルコニウム、およびネオジムの混合酸化物として送達され得る。例えば、プラセオジミアは、プラセオジミウムおよびジルコニウムの混合酸化物、ならびに／またはプラセオジミウム、セリウム、ランタン、イットリウム、ジルコニウム、およびネオジムの混合酸化物として送達され得る。
【００６５】
第１の組成物は一般にパラジウムとロジウムとを含み、パラジウムとロジウムの両方が多孔質耐火性金属酸化物上に含浸される。パラジウムとロジウムは同じ多孔質耐火性金属酸化物上に含浸されてもよいが、好適な実施形態において、それらは別々の多孔質耐火性金属酸化物上に含浸され、別々のパラジウム含浸多孔質耐火性金属酸化物材料およびロジウム含浸多孔質耐火性金属酸化物材料を創出する。パラジウムが含浸される多孔質耐火性金属酸化物とロジウムが含浸される多孔質耐火性金属酸化物の組成は同一または異なっていてもよい（例えば、パラジウムとロジウム両方の少なくとも一部分が、ある特定の実施形態において、アルミナ上に、好ましくはパラジウムとロジウムが互いに異なるアルミナ粒子上に含浸される状態で含浸されてもよい）。
【００６６】
例えば、一部の実施形態において、パラジウムの少なくとも一部分が、酸素吸蔵成分とは見なされない多孔質耐火性金属酸化物（例として、アルミナ、シリカ、ジルコニア、チタニア、およびそれらの物理的混合物または化学的組み合わせが挙げられ、これに原子ドープされた組み合わせおよび高表面積化合物または活性アルミナなどの活性化合物が含まれるが、これらに限定されない）上に含浸される。一部の特定の実施形態において、そのような多孔質耐火性金属酸化物は有利にはアルミナを含んでもよい。
【００６７】
一部の実施形態において、パラジウムの少なくとも一部分が、ＯＳＣである多孔質耐火性金属酸化物上に含浸される。これに関してある例示的なＯＳＣの例として、セリア、ランタナ、プラセオジミア、ネオジミア、ニオビア、ユーロピア、サマリア、イッテルビア、イットリア、ジルコニア、ならびにそれらの組み合わせおよび複合物が挙げられる。特に、一部の実施形態において、セリア−ジルコニア複合物が採用され、これは例えば、セリア−ジルコニア、セリア−ジルコニア−ランタナ、またはそれらの組み合わせであってもよい。
【００６８】
第１の組成物におけるパラジウムの少なくとも一部分をＯＳＣ上に含浸させ、第１の組成物におけるパラジウムの少なくとも一部分を非ＯＳＣ多孔質耐火性金属酸化物上に含浸させるのが好ましい場合もあるが、注意点として、一部の実施形態において、第１の組成物におけるパラジウムの実質的に全部をＯＳＣ上に含浸させてもよく、あるいは第１の組成物におけるパラジウムの実質的に全部を非ＯＳＣ多孔質耐火性金属酸化物上に含浸させてもよい。パラジウムの少なくとも一部分がＯＳＣ上に含浸され、パラジウムの少なくとも一部分が非ＯＳＣ多孔質耐火性材料上に含浸される場合、これら２種の材料の相互の比は大幅に変動してもよい。例えば、一部の実施形態において、２種のパラジウム含浸材料が、約１：５０から約５０：１のＯＳＣ含浸パラジウム対非ＯＳＣ含浸パラジウムの質量比で提供される。一部の実施形態において、パラジウム含浸材料は、パラジウムの総質量の約２５％から約７５％が酸素吸蔵成分上に含浸されるような量である。特定の一実施形態において、これらの材料はおおよそ１：１の質量比で提供される。
【００６９】
第１の組成物におけるロジウム成分は、有利には１種または複数の非ＯＳＣ多孔質耐火性金属酸化物上に含浸されたロジウムの形態で提供される。例えば、第１の組成物におけるロジウムの実質的に全部が、有利には、酸素吸蔵成分とは見なされない多孔質耐火性金属酸化物（例として、アルミナ、シリカ、ジルコニア、チタニア、およびそれらの物理的混合物または化学的組み合わせが挙げられ、これに原子ドープされた組み合わせおよび高表面積化合物または活性アルミナなどの活性化合物が含まれる）上に含浸される。一部の特定の実施形態において、そのような多孔質耐火性金属酸化物は有利にはアルミナを含んでもよい。
【００７０】
注意点として、第１の組成物におけるパラジウムおよびロジウムは本明細書において、別々の耐火性金属酸化物上に含浸されるものとして記載されるが、ある特定の実施形態において、パラジウムとロジウムの一部を同一の耐火性金属酸化物上に含浸させることも可能である。例えば、一部の実施形態において、本明細書においてさらに詳しく後述されるスラリー処理方法により、パラジウムを含む耐火性金属酸化物上にロジウムの一部が含まれる結果となってもよい。この混合含浸は特に望ましいわけではないが、本明細書に詳しく記載される方法に従って採用される処理方法の典型的な結末である。相応に、様々な実施形態において、第１の組成物は「実質的に別々の」パラジウム含浸耐火性金属酸化物とロジウム含浸耐火性金属酸化物とを含むものとして記述され得る。例えば、様々な実施形態において、第１の組成物における総ロジウム含有量の約４０質量％未満、約３０質量％未満、約２０質量％未満、約１０質量％未満、または約５質量％未満が、含浸されたパラジウムをさらに含む耐火性金属酸化物上に含浸され得る。
【００７１】
第１の組成物におけるパラジウム含浸材料とロジウム含浸材料との質量比は変動し得る。例えば、一部の実施形態において、パラジウム含浸材料とロジウム含浸材料は約１：１０から約１０：１、または約１：５から約５：１の質量比で存在する。特定の実施形態において、おおよそ１：１の質量比が採用され得る。ある特定の実施形態において、本開示はさらに、互いに密接に混合されるパラジウム含浸金属酸化物とロジウム含浸金属酸化物材料とを含む、二金属触媒組成物をも提供する。
【００７２】
第２の組成物は一般に、多孔質耐火性金属酸化物材料上に含浸された白金を含む。ある特定の実施形態において、第２の組成物は実質的にＯＳＣを含まず（ただし第２の組成物はこれに限られるわけではない）、特に好適な実施形態において、第２の組成物は実質的にセリアを含まない。「実質的にセリアを含まない」は、第２の組成物が約１５質量％未満、約１０質量％未満、約５質量％未満、約２質量％未満、または約１質量％未満のセリアを含むことを意味する。そのように、好適な実施形態は、例えば、アルミナ、シリカ、ジルコニア、チタニア、ランタナ、およびそれらの物理的混合物または化学的組み合わせ（原子ドープされた組み合わせおよび高表面積化合物または活性アルミナ（例としてランタナ安定化アルミナが挙げられるがこれに限定されない）などの活性化合物を含む）上に含浸された白金を含む。一部の特定の実施形態において、そのような多孔質耐火性金属酸化物は有利にはアルミナを含んでもよい。
【００７３】
第２の組成物は典型的には白金に加えパラジウムを、酸素吸蔵成分とは見なされない多孔質耐火性金属酸化物（例として、アルミナ、シリカ、ジルコニア、チタニア、およびそれらの物理的混合物または化学的組み合わせが挙げられ、これに原子ドープされた組み合わせおよび高表面積化合物または活性アルミナなどの活性化合物が含まれるが、これらに限定されない）上に含浸されたパラジウムの形態で含む。パラジウムは一般に第２の組成物における安定化機能を果たし、第２の組成物における白金対パラジウム比に対する制限は特にない。しかし、ある特定の実施形態において、白金含浸耐火性金属酸化物は、第２の組成物における白金対パラジウムの質量比が約２：１から約２０：１、例えば約８：１から約１２：１となるような量で第２の組成物に含まれ得る。
【００７４】
担体
１つまたは複数の実施形態によれば、触媒組成物用担体は、自動車用触媒の製造に典型的に使用されるどのような材料で構築されてもよく、典型的には金属またはセラミックのハニカム構造を含む。担体は典型的には、本明細書において開示されるＴＷＣウォッシュコート組成物が塗布および接着されることによって触媒組成物のキャリヤーの役割を果たす複数の壁面を提供する。
【００７５】
例示的な金属担体の例として、チタンおよびステンレス鋼などの耐熱性の金属および合金の他、鉄が実質的または主要な成分である他の合金が挙げられる。そのような合金は、ニッケル、クロム、および／またはアルミニウムの１種または複数を含有してもよく、これらの金属の総量は有利には少なくとも１５質量％の合金、例えば１０〜２５質量％のクロム、３〜８質量％のアルミニウム、および最大２０質量％のニッケルを含んでもよい。これらの合金はまた、マンガン、銅、バナジウム、チタンなど、１種または複数の他の金属を少量または微量含有してもよい。金属キャリヤーの表面を高温、例えば１０００℃以上で酸化させて担体表面に酸化物層を形成させ、合金の防食性を改善し、ウォッシュコート層が金属表面に付着しやすくしてもよい。
【００７６】
担体の構築に使用されるセラミック材料の例として、任意の適切な耐火性材料、例えばコージェライト、コージェライト−αアルミナ、窒化ケイ素、ジルコンムライト、リシア輝石、アルミナ−シリカマグネシア、ケイ酸ジルコン、シリマナイト、ケイ酸マグネシウム、ジルコン、ペタライト、αアルミナ、アルミノケイ酸塩などが挙げられる。
【００７７】
流体流動に対して通路が開かれるように担体の入口から出口前面にかけて延びる細い平行なガス流通路を複数有するモノリシック通過流動担体など、任意の適切な担体が採用され得る。これらの通路は、入口から出口にかけて本質的に直線状の経路であり、通路を通過流動するガスが触媒材料と接触するように触媒材料がウォッシュコートとして被覆される壁によって定義される。モノリシック担体の流路は薄壁の流路であり、断面は台形、長方形、正方形、正弦曲線、六角形、楕円形、円形などの任意の適切な形状であってもよい。そのような構造は、断面１平方インチ当たり（ｃｐｓｉ）約６０から約１２００以上のガス入口開口（すなわち「セル」）、より普通には約３００から６００ｃｐｓｉを含有し得る。通過流動担体の壁の厚さは変動してもよく、典型的には０．００２から０．１インチの間の範囲である。代表的な市販の通過流動担体は、４００ｃｐｓｉおよび６ミルの壁の厚さ、または６００ｃｐｓｉおよび４ミルの壁の厚さを有するコージェライト担体である。ただし、本発明は特定の種類の担体、材料または幾何形状に限定されないという点が理解されなければならない。
【００７８】
代替的実施形態において、担体は、各通路が担体本体の片方の端部で非多孔質プラグによって阻止され、代替通路が反対側の端面で阻止される壁流担体であってもよい。この場合、壁流担体の多孔質壁を通過するガス流が出口に到達する必要がある。そのようなモノリシック担体は最大約７００ｃｐｓｉ以上、例えば約１００から４００ｃｐｓｉ、より典型的には約２００から約３００ｃｐｓｉを含有し得る。セルの断面形状は上記のように変動し得る。壁流担体は典型的には壁の厚さが０．００２から０．１インチの間である。代表的な市販の壁流担体は多孔質コージェライトから構築され、その一例は２００ｃｐｓｉおよび１０ミルの壁の厚さ、または３００ｃｐｓｉおよび８ミルの壁の厚さを有し、壁の空隙率は４５〜６５％の間である。一部の実施形態において、担体は、入口セルのサイズが出口セルと異なる非対称セル壁流担体であってもよい。ただし、本発明は特定の種類の担体、材料または幾何形状に限定されないという点が理解されなければならない。注意点として、担体が壁流担体である場合、触媒組成物は壁の表面に配置されるのに加え、多孔質壁の空隙構造内に浸透し得る（すなわち空隙開口を部分的または完全に塞ぐ）。
【００７９】
図１Ａおよび１Ｂは、本明細書に記載のウォッシュコート組成物を被覆した通過流動担体の形態である例示的担体２の図解である。図１Ａを参考に、例示的担体２は円筒形状および円筒形外側表面４、上流側端面６、ならびに端面６と同一の対応する下流端面８を有する。担体２は、内部に形成された細い平行なガス流通路１０を複数有する。図１Ｂで分かるとおり、流動通路１０は壁１２によって形成され、キャリヤー２を通って上流端面６から下流端面８へと延び、通路１０は、例えばガス流などの流体がキャリヤー２のガス流通路経由１０でキャリヤー２を長軸方向に通過できるよう、障害物がない状態である。図１Ｂでより容易に分かるとおり、壁１２は、ガス流通路１０が実質的に規則的な多角形を有するような寸法および構成である。記載のとおり、望ましい場合にはウォッシュコート組成物を複数の明確に異なる層に分けて塗布してもよい。図示されている実施形態において、ウォッシュコートはキャリヤー部材の壁１２に接着された別個の底部ウォッシュコート層１４および底部ウォッシュコート層１４を覆う形で被覆された第２の別個の上部ウォッシュコート層１６の両方から成る。本発明は、１層または複数（例えば２、３、または４層）のウォッシュコート層を使用して実施してもよく、図示されている二層の実施形態に限定されない。
【００８０】
組成物のウォッシュコートまたは触媒金属成分または他の成分の数量を記述する際、触媒担体の単位容積当たりの成分の質量単位を使用するのが便利である。したがって、本明細書では、担体の空隙空間容積を含む、担体の単位容積当たりの成分質量を意味する単位、すなわちグラム毎立方インチ（「ｇ／ｉｎ３」）およびグラム毎立方フィート（「ｇ／ｆｔ３」）を使用する。モノリシック通過流動担体などの触媒担体に対する組成物（第１および第２の両方の組成物を含む）総荷重は、典型的には約０．５から約６ｇ／ｉｎ３、より典型的には約１から約５ｇ／ｉｎ３である。支持材料を除くＰＧＭ成分（すなわちＰｔ、Ｒｈ、Ｐｄ、またはそれらの組み合わせ）の総荷重は典型的には約３０から約２００ｇ／ｆｔ３の範囲である。注意点として、これらの単位容積当たり質量は典型的には触媒ウォッシュコート組成物での処理の前後に触媒担体を計量することによって計算され、また処理工程には高温での触媒担体の乾燥および焼成が関係することから、これらの質量は、ウォッシュコートスラリーの水分が本質的に全て除去された状態の本質的に無溶媒の触媒被覆を表す。
【００８１】
触媒組成物の製造方法
ＰＧＭ含浸耐火性酸化物材料の製造は典型的に、白金溶液、パラジウム溶液、およびロジウム溶液の１種または複数などのＰＧＭ溶液を粒状形態の耐火性酸化物支持材料に含浸させる工程を含む。多様なＰＧＭ成分（例えばパラジウムとロジウムまたは白金とパラジウムまたはそれらの一部分）を同時または別々に含浸させてもよく、また初期湿式技法を用いて同じ支持粒子または別々の支持粒子上に含浸させてもよい。支持粒子は典型的には十分に乾燥しており、溶液を実質的に全て吸収して湿潤固体を形成する。
【００８２】
硝酸パラジウム、硝酸ロジウム、硝酸テトラアミンパラジウム、硝酸ロジウム、水酸化テトラアミン白金、もしくは酢酸ロジウムなどの水溶性化合物またはＰＧＭ成分錯体の水溶液が典型的に利用される。支持粒子をＰＧＭ溶液で処理した後、粒子を高温（例えば１００〜１５０℃）での一定の時間（例えば１〜３時間）にわたる熱処理などによって乾燥させ、次いで焼成によってＰＧＭ成分をより触媒的に活性の形態に変換する。例示的な焼成工程には約４００〜５５０℃の温度での１〜３時間にわたる空気中熱処理が関係する。所望のＰＧＭ含浸レベルに到達するよう、必要に応じて上記の工程を繰り返してもよい。生じた材料を乾燥粉末またはスラリーの形態で収容してもよい。
【００８３】
あるＯＳＣ成分を（一般に第１の組成物において）採用する場合、ＰＧＭ含浸耐火性酸化物材料の製造は典型的には、初期湿式技法を用いて粒状形態のＯＳＣ耐火性酸化物支持材料にＰＧＭ（例えばパラジウム）溶液を含浸させる工程を含む。同じく、支持粒子は通常は十分に乾燥しており、溶液を実質的に全て吸収して湿潤固体を形成する。上記の概説と同様に、水溶性化合物またはＰＧＭ成分錯体の水溶液が典型的に利用される。ＯＳＣ粒子をＰＧＭ溶液で処理した後、粒子を高温（例えば１００〜１５０℃）での一定の時間（例えば１〜３時間）にわたる熱処理などによって乾燥させ、次いで焼成によって卑金属成分をより触媒的に活性の酸化物形態に変換する。例示的な焼成工程には約４００〜８００℃の温度での１〜３時間にわたる空気中熱処理が関係する。所望のＰＧＭ含浸レベルに到達するよう、必要に応じて上記の工程を繰り返してもよい。生じた材料を乾燥粉末またはスラリーの形態で収容してもよい。
【００８４】
耐火性酸化物粒子上へのＰＧＭの含浸は、特に単一組成物（すなわち第１の組成物におけるパラジウムとロジウムおよび第２の組成物におけるパラジウムと白金）に関しては、上記のような別々の粒状キャリヤー材料を使用する別々の工程で行ってもよく、あるいは含浸工程を同じ耐火性酸化物材料に対して逐次工程で適用してもよい。例えば、１つのＰＧＭ成分をキャリヤー粒子上に含浸させ、続いて上記のように乾燥および焼成してもよく、また同じキャリヤー粒子にＰＧＭ含浸工程を施して上記のような第２のＰＧＭを含浸させてもよい。ＰＧＭ成分の添加順序は重要でなく、これらの成分を任意の順序で支持材料に塗布してもよい。
【００８５】
担体被覆工程
上記の触媒組成物を、ＰＧＭ含浸キャリヤーの別々の組成物の形態または混合形態（すなわち組成物１と組成物２とを含む）のいずれであるかを問わず、水と混合して、ハニカム型担体などの触媒担体に被覆する目的のスラリーを形成する。触媒粒子に加え、スラリーは任意に、結合剤としてのアルミナ、炭化水素（ＨＣ）吸蔵成分（例えばゼオライト）、水溶性もしくは水分散性の安定剤（例えば酢酸バリウム）、促進剤（例えば硝酸ランタン）、会合増粘剤、および／または界面活性剤（陰イオン性、陽イオン性、非イオン性もしくは両性の界面活性剤を含む）を含有してもよい。
【００８６】
粒子の混合および均質な材料の形成の増進と、特に粒子サイズの低減のため、スラリーを粉砕してもよい。粉砕はボールミル、連続ミル、または他の同様の機器内で達成することができ、スラリーの固体含有率は例えば約２０から約６０質量％、より好ましくは約３０から約４０質量％であってもよい。一実施形態において、粉砕後のスラリーはＤ９０粒子サイズが約１０から約２０ミクロンであることを特徴とする。Ｄ９０は、粒子の約９０％がより微細な粒子サイズを有する粒子サイズとして定義される。
【００８７】
次に、スラリーを、当該技術分野において既知のウォッシュコート技法を用いて触媒担体上に被覆する。本明細書で使用されるとき、「ウォッシュコート」という用語は当該技術分野における通常の、担体に塗布される触媒材料の薄い粘着性被覆を意味する。一実施形態において、触媒担体を１回または複数回スラリーに浸す、または別の方法でスラリーを被覆する。その後、被覆された担体を高温（例えば約１００から約１５０℃）で一定の時間（例えば１〜３時間）にわたり乾燥させ、次いで例えば約４００から約６００℃での典型的には約１０分間から約３時間にわたる加熱によって焼成する。乾燥および焼成の後、最終のウォッシュコート被覆層を本質的に無溶媒の状態と捉えることができる。
【００８８】
焼成後、担体の被覆質量と未被覆質量との差の計算を通じて触媒荷重を判断することができる。当業者には明らかとなるとおり、スラリーのレオロジーを変えることによって触媒荷重を修正することができる。加えて、所望の荷重レベルまたは厚さにまで被覆を構築するために、必要に応じて被覆／乾燥／焼成工程を繰り返してもよい。
【００８９】
触媒組成物は単層または複層として塗布され得る。一実施形態において、触媒組成物は複層の形で塗布され、各層の組成が異なる（すなわち第１の組成物と第２の組成物がそれぞれ別々の層を含む）。したがって、触媒品は第１の層としての担体上に配置される１つの組成物を含み、第２の組成物は第２の層として、第１の組成物の少なくとも一部分を覆っていてもよい。例えば、底部層（例えば図２の層１４）はＰｄ含浸材料とＲｈ含浸材料（および好ましくはＯＳＣ）とを含む本発明の第１の触媒組成物を含んでもよく、上部層（例えば図２の層１６）はＰｔ（および好ましくはＰｄ）含浸材料を含む本発明の第２の触媒組成物を含んでもよい。各層における触媒組成物の相対量は変動してもよく、例示的な二重層被覆は第１の触媒組成物（担体表面と隣接）の総質量の約４０〜９０質量％と、上部層における第２の触媒組成物の総質量の約１０〜６０質量％とを含む。
【００９０】
注意点として、触媒品はこの層別の実施形態に限定されない。事実、一部の実施形態では２種の組成物が互い違いに帯域別（例えば横方向帯域別）の構成で提供される。本明細書で使用されるとき、「横方向帯域別」という用語は、第１および第２の組成物が１個または複数の担体上に塗布された状態での相互の相対位置を指す。横方向は、第１および第２の組成物が互いの側方に位置するような隣り合わせの状態を意味する。本明細書で使用されるとき、「上流」および「下流」という用語は、エンジンからテールパイプに向かうエンジン排気ガス流の流動に応じた相対方向を指し、エンジンが上流に位置し、テールパイプおよびフィルターや触媒などの汚染軽減品はエンジンの下流にある。１つまたは複数の実施形態において、触媒品は、第２の組成物の上流にある担体上に第１の組成物が被覆される横方向帯域別構成である。他の実施形態において、触媒品は、第２の組成物の下流にある担体上に第１の組成物が被覆される横方向帯域別構成である。
【００９１】
上記のとおり、本明細書で開示される組成物を含む触媒品は、理論的な空気対燃料比でのＣＯ、ＮＯｘ、およびＨＣの同時変換を示すだけでなく、希薄条件（高い空気対燃料比）の炭化水素を低温（例えば約２００℃から約２５０℃）で効率的に酸化させることもできる。したがって、本発明の１つまたは複数の実施形態は、一酸化炭素、酸化窒素、および炭化水素を同時に変換する能力だけでなく、炭化水素を約２００℃から約２５０℃の温度で酸化させる能力をも特徴とする本発明の組成物を含む触媒品を提供する。
【００９２】
本明細書で開示される例示的な三金属触媒および単層ＴＷＣ組成物を使用する「比較用」触媒両方の希薄条件でのＨＣ変換効率を実証する調査結果を、以下の実施例に記載する。データから、本発明の触媒品がこれらの条件において、たとえ老朽化した形態でも著しく高いＨＣ変換を示したことが分かる（一方、比較用材料は新品の状態で評価された）。さらに、新欧州ドライビングサイクル（ＮＥＤＣ）試験におけるＣＯ、ＮＯｘ、およびＨＣの変換効率を実証する調査結果も記載され、本発明の触媒品が同等のＣＯ、ＮＯｘ、およびＨＣの変換率を示すことが分かる。
【００９３】
排出ガス処理システム
本発明は、本明細書に記載の触媒組成物を組み込む排出ガス処理システムをも提供する。本発明の触媒組成物を含む触媒品は、典型的には、排気ガス排出物を処理するための１種または複数の付加的成分を含む一体型排出ガス処理システムにおいて使用される。排出ガス処理システムの様々な成分の相対的配置を変えてもよい。例えば、排出ガス処理システムはさらに、選択触媒還元（ＳＣＲ）触媒品を含んでもよい。処理システムはさらに、アンモニア酸化（ＡＭＯｘ）材料、アンモニア生成触媒、ならびにＮＯｘ吸蔵成分および／またはトラップ成分（ＬＮＴ）などを含んでもよい。先述の成分リストは単に例示であり、本発明の範囲を限定するものと解釈するべきではない。
【００９４】
１つの例示的な排出ガス処理システムが、排出ガス処理システム２０の概略図である図４に図示されている。記載のとおり、排出ガス処理システムは、希薄燃焼エンジンなどのエンジン２２の下流にある連続的な複数の触媒成分を含んでもよい。触媒成分の少なくとも１つが、本明細書に記載のような本発明のＴＷＣ触媒となる。本発明の触媒組成物は、多数の付加的な触媒材料と組み合わせてもよく、また付加的な触媒材料と相対的に様々な位置に配置してもよい。図４では５種類の触媒成分２４、２６、２８、３０、３２を連続的に図示しているが、触媒成分の総数は変動してもよく、５種類の成分は単に一例である。
【００９５】
下記の表１に、本発明の排出ガス処理システムの様々なシステム構成を記載する。表内の成分Ａ〜Ｅの記載内容を、図４における同じ呼称と相互参照するとよい。注意点として、各成分は、エンジンが成分Ａの上流に位置し、成分Ａが成分Ｂの上流に位置し、成分Ｂが成分Ｃの上流に位置し、成分Ｃが成分Ｄの上流に位置し、成分Ｄが成分Ｅ（存在する場合）の上流にあるように、排気管を介して次の成分に接続される。表１に示すＴＷＣ触媒は本発明の触媒組成物を指す。他の成分は一般に既知である（ＳＣＲ＝選択触媒還元触媒、ＡＭＯｘ＝アンモニア酸化触媒、ＬＮＴ＝希薄ＮＯｘトラップ、およびＬＮＴ−ＴＷＣ＝ＴＷＣとＬＮＴ両方の機能を有する触媒（例えばＴＷＣおよびＬＮＴの触媒組成物を担体上の層別形式で有する））。当業者であれば認識するとおり、表１に記載の構成において、成分Ａ、Ｂ、Ｃ、Ｄ、またはＥのいずれか１種または複数を、壁流フィルターなどの粒状フィルター上に配置してもよい。例えば、一部の実施形態において、フィルター上ＳＣＲ触媒（ＳＣＲｏＦ）を、例えば表１のＳＣＲ成分の代わりに採用してもよい。
【００９６】
【表１】
2019507005.tif 000003
【００９７】
実験
本発明の態様を、以下の実施例により、より詳しく例示するが、これらは本発明の一部の態様を例示するために記載されるものであり、本発明の範囲を限定するものと解釈すべきではない。
【実施例】
【００９８】
実施例１−ＴＷＣ触媒の製造
下地ウォッシュコート層と上部ウォッシュコート層（以下にて概説のとおり製造）を含む二層配合物を、１平方インチ当たり６００セル（ｃｐｓｉ）のセル密度と４ミルの壁の厚さを有する通過流動セラミックモノリス担体キャリヤー上に被覆し、その上に上部ウォッシュコート層を被覆して下地ウォッシュコート層を覆った。この触媒は公称ＰＧＭ荷重が合計１３０ｇ／ｆｔ３で、Ｐｔ／Ｐｄ／Ｒｈ比が７０／５５／５である。
【００９９】
下地ウォッシュコート層
Ｐｄ全体の５０％を硝酸パラジウムの形態でＯＳＣ材料上に導入し、硝酸パラジウムの形態のＰｄ全体の残り５０％を硝酸ロジウムの形態のＲｈと一緒に活性γ−アルミナ上に導入した。約４６．５質量％の活性γ−アルミナと、３８．７質量％のＯＳＣ材料（ＣｅＯ２／ＺｒＯ２）に促進剤を添加したものと、１．１質量％のＰｄと、０．１質量％のＲｈと、１１．６質量％のＢａＯを得るための酢酸バリウムと、１．９質量％のＺｒＯ２を得るための酢酸ジルコニウムとを含有するスラリー混合物を、セラミックハニカム担体上に被覆した。５５０℃で焼成後の下地層の総ウォッシュコート荷重は約２．６ｇ／ｉｎ３であった。
【０１００】
上部被覆層
上部層を下地層上に配置した。上部層は活性γ−アルミナ、白金、およびパラジウムを含有した。硝酸パラジウムの形態のＰｄおよび白金アミン溶液の形態のＰｔを、従来の初期湿式技法によってγ−Ａｌ２Ｏ３上に導入した。約９４．８質量％の活性γ−アルミナと、３．８質量％のＰｔと、０．４質量％のＰｄと、０．９質量％のアルミナベース結合剤とを含有するスラリー混合物を、下地層全体の上に被覆した。１時間にわたり空気中で５５０℃で焼成した後の総ウォッシュコート荷重は約１．１ｇ／ｉｎ３であった。
【０１０１】
比較実施例２Ａ−ＴＷＣ触媒の製造
単層配合物（以下にて概説のとおり製造）を、１平方インチ当たり６００セル（ｃｐｓｉ）のセル密度と４ミルの壁の厚さを有する通過流動セラミックモノリス担体キャリヤー上に被覆した。この触媒は公称ＰＧＭ荷重が合計３００ｇ／ｆｔ３で、Ｐｔ／Ｒｈ比が２９４／６である。
【０１０２】
Ｐｄを硝酸パラジウムの形態でＯＳＣ材料上に導入し、Ｒｈを硝酸ロジウムの形態で活性γ−アルミナ上に導入した。約４６．６質量％の活性γ−アルミナと、４６．６質量％のＯＳＣ材料（ＣｅＯ２／ＺｒＯ２）に促進剤を添加したものと、０．９質量％のＰｄと、０．１質量％のＲｈと、４．４質量％のＢａＯを得るための酢酸バリウムと、１．４質量％のＺｒＯ２を得るための酢酸ジルコニウムとを含有するスラリー混合物を、セラミックハニカム担体上に被覆した。５５０℃で焼成後の下地層の総ウォッシュコート荷重は約３．６ｇ／ｉｎ３であった。
【０１０３】
比較実施例２Ｂ−ＴＷＣ触媒の製造
実施例２Ｂは実施例２Ａと同じ配合であるが、例外として実施例２Ｂは公称ＰＧＭ荷重が合計２１５ｇ／ｆｔ３で、Ｐｄ／Ｒｈ比が２１０／５である。
【０１０４】
実施例３−希薄条件でのＨＣ変換効率
実施例１のＴＷＣ触媒のＨＣ変換効率を、エンジンの老朽化を想定した条件下で４０時間にわたる９５０℃での老朽化後に試験した。実施例２ＡのＴＷＣ触媒のＨＣ変換効率を、新品の（すなわち「未使用」）形態で試験した。２１５〜２７５℃の温度での両方の触媒の希薄条件でのＨＣ変換効率を測定し、結果が図３に記載されている。記載のとおり、実施例１の触媒は老朽化した状態で、実施例２Ａの触媒は新品の状態であったにもかかわらず、実施例１のＴＷＣ触媒は比較実施例２Ａの触媒よりはるかに高いＨＣ変換を示した。
【０１０５】
実施例４−ＮＥＤＣ条件でのＣＯ、ＮＯＸおよびＨＣの変換効率
実施例１および比較実施例２Ｂの触媒について、１００時間にわたる９５０℃での老朽化後の新欧州ドライビングサイクル（ＮＥＤＣ）試験におけるＣＯ、ＮＯｘおよびＨＣの変換効率を試験し、結果が図３に記載されている。実施例１の触媒は、比較実施例２Ｂの触媒と同等の、ＣＯ、ＮＯｘおよびＨＣの変換率を示した。
【０１０６】
本発明の多数の修正および他の実施形態が、本発明が関係する技術分野の、上述の教示の恩恵に与る当業者の念頭に浮かぶと予想される。したがって、本発明は開示される特定の実施形態に限定されるわけではないという点と、修正および他の実施形態も添付の請求項の範囲に含まれることを意図されるという点が理解されなければならない。本明細書では特定の用語が採用されているが、それらは一般的な記述上の意味で使用されているに過ぎず、限定が目的ではない。
【図１Ａ】
2019507005.tif 000004
【図１Ｂ】
2019507005.tif 000005
【図２】
2019507005.tif 000006
【図３】
2019507005.tif 000007
【図４】
2019507005.tif 000008
【国際調査報告】
2019507005.tif 000009
2019507005.tif 000010